"有機顔料Aと、下記一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ組成物全量を基準として10重量以下の有機溶剤Dと、多官能モノマーEと、光重合開始剤Fとを含有することを特徴とするカラーフィルタ修正用インキ組成物。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]一般式2:[一般式2中、D1~D6は、独立した置換基であり、-CH2OCH3、または-CH2OC4H9である。]メラミン化合物Cの含有量が、一般式1で表されるエチレン性不飽和二重結合を1個有する単官能モノマーB100重量部に対し、0.1重量部以上10重量部未満であることを特徴とする請求項1に記載のカラーフィルタ修正用インキ組成物。メラミン化合物Cおよび多官能モノマーEの合計量が、インキ組成物全量を基準として、15重量以上であることを特徴とする請求項1または2に記載のカラーフィルタ修正用インキ組成物。請求項1~3いずれか1項に記載のカラーフィルタ修正用インキ組成物を用いて、カラーフィルタのフィルタセグメントの欠陥部分が修正されたカラーフィルタ。本発明は、ディスペンサ方式、インクジェット方式、針式等のカラーフィルタ修正用インキ組成物の塗布方式において、塗布媒体上やノズル部で乾燥による目詰まりを起こすことなく修正箇所に塗布され、修正箇所において、インキ組成物が広がることのない、溶剤耐性に優れたカラーフィルタ修正用インキ組成物の提供を目的とする。本発明のインキ組成物は、有機顔料Aと、下記一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ組成物全量を基準として10重量以下の有機溶剤Dと、多官能モノマーEと、光重合開始剤Fとを含有することを特徴とする。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]一般式2:[一般式2中、D1~D6は、独立した置換基であり、-CH2OCH3、または-CH2OC4H9である。]また、本発明は、メラミン化合物Cの含有量が、一般式1で表されるエチレン性不飽和二重結合を1個有する単官能モノマーB100重量部に対し、0.1重量部以上10重量部未満であることを特徴とする前記カラーフィルタ修正用インキ組成物に関する。また、本発明は、メラミン化合物Cおよび多官能モノマーEの合計量が、インキ組成物全量を基準として、15重量以上であることを特徴とする前記カラーフィルタ修正用インキ組成物に関する。また、本発明は、前記カラーフィルタ修正用インキ組成物を用いて、カラーフィルタのフィルタセグメントの欠陥部分が修正されたカラーフィルタに関する。本発明のカラーフィルタ修正用インキ組成物は、有機顔料と、特定の単官能モノマーと、特定のメラミン化合物と、インキ全量を基準として10重量以下の有機溶剤と、多官能モノマーと、光重合開始剤とを含有していることにより、ディスペンサ方式、インクジェット方式、針式等のカラーフィルタ修正用インキ組成物の塗布方式において、塗布媒体上やノズル部で乾燥による目詰まりを起こすことなく修正箇所に塗布され、修正箇所において、塗布液が広がることのない、溶剤耐性に優れた微小修正着色膜を形成することができる。まず、本発明におけるカラーフィルタ修正用インキ組成物について具体的に説明する。本発明のカラーフィルタ修正用インキ組成物は、有機顔料Aと、一般式1で表されるエチレン性不飽和二重結合を1個有する単官能モノマーBと、下記一般式2で表される熱硬化性メラミン化合物C1またはその部分縮合物の混合物C2を含むメラミン化合物Cと、インキ全量を基準として10重量以下の有機溶剤Dと、多官能モノマーEと、光重合開始剤Fとを含有する。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]一般式2:[一般式2中、D1~D6は、独立した置換基であり、-CH2OCH3、または-CH2OC4H9である。]有機顔料A有機顔料Aとしては、カラーフィルタインキ組成物に用いられる顔料、例えば、ジケトピロロピロール系顔料、アントラキノン系顔料、キノフタロン系顔料、イソインドリンおよびイソインドリノン系顔料、アゾ系顔料、銅フタロシアニン系顔料、並びにカーボンブラック系顔料が挙げられる。これらの顔料は、耐性、輝度、コントラスト特性あるいは着色力に優れており、好適に用いられる。ジケトピロロピロール系顔料としては、例えばC.I.PigmentRed254、C.I.PigmentRed255、C.I.PigmentRed264、およびC.I.PigmentRed272等が挙げられる。また、アントラキノン系顔料としては、例えば、C.I.PigmentRed177等が挙げられる。キノフタロン系顔料としては、例えば、C.I.PigmentYellow138等が挙げられる。イソインドリンおよびイソインドリノン系顔料としては、例えばC.I.PigmentYellow139、C.I.PigmentYellow185、等が挙げられる。また、アゾ系顔料は、本発明では金属錯体であることが好ましく、例えば、C.I.PigmentYellow150等が挙げられる。また、銅フタロシアニン系顔料としては、例えば、C.I.PigmentBlue15、C.I.PigmentBlue15:1、C.I.PigmentBlue15:2、C.I.PigmentBlue15:3、C.I.PigmentBlue15:4、およびPigmentBlue15:6等が挙げられる。ハロゲン化フタロシアニン系顔料としては、例えば、C.I.PigmentGreen7、C.I.PigmentGreen36、37、およびC.I.PigmentGreen58等が挙げられる。また、カーボンブラック系顔料としては、例えば、C.I.PigmentBlack7等が挙げられる。インキ組成物中に含まれる有機顔料Aの含有量は、充分な色再現性を得る観点から、インキ組成物の全量を基準100重量として、5重量以上であり、より好ましくは10重量以上である。また、インキ組成物の安定性が良くなることから、90重量以下が好ましく、80重量以下がより好ましい。単官能モノマーB単官能モノマーBは、下記一般式1で表される化合物である。この化合物は、可視光領域の400~700nmの全波長領域において透過率が高く、低粘度であることから、顔料を分散させる顔料担体として用いることができ、また顔料分散性が良好であり好適である。更に、顔料分散に溶剤のみを用いる場合と比較して、乾燥性が低く、吐出部分の乾燥を防ぐことができる。顔料分散性の点から、nは、1~4であることが好ましく、更に好ましくはnが1である。一般式1:[一般式1中、A1は、-Hまたは-CH3であり、A2は、炭素数2または3のアルキレン基であり、A3は、-H、またはベンゼン環を含んでいてもよい炭素数1~20のアルキル基であり、nは、1~4の整数である。]単官能モノマーBとしては、例えば、A1およびA3が-H、A2が-C2H4、nが1である製品として、ビスコート192大阪有機化学社製、SR-339A化薬サートマー社製、ライトアクリレートPO-A共栄社化学社製、NKエステルAMP-10G新中村化学社製、ニューフロンティアPHE第一工業製薬社製、およびフォトマー4035サンノプコ社製等、A1およびA3が-H、A2が-C2H4、nが2の製品として、アロニックスM-101東亞合成社製、ビスコート193大阪有機化学社製、NKエステルAMP-20G新中村化学社製、ライトアクリレートP-200A共栄社化学社製、およびニューフロンティアPHE-2第一工業製薬社製等、A1およびA3が-H、A2が-C2H4、nが4の製品として、アロニックスM-102東亞合成社製等が挙げられる。単官能モノマーBは、有機顔料A100重量部に対して、インキ組成物の安定性を得るために、50重量部以上が好ましく、80重量部以上がより好ましい。また、充分な色再現性を得る観点から1000重量部以下であり、より好ましくは900重量部以下である。メラミン化合物Cメラミン化合物Cは、下記一般式2で表される熱硬化性メラミン化合物C1またはその部分縮合物の混合物C2を含むメラミン化合物Cであり、熱硬化性メラミン化合物C1と、その部分縮合物の混合物C2とをともに含有する場合も含む。この化合物は、常温では低粘度かつ安定で、揮発成分が少ないことから、インキ組成物の塗布媒体中および吐出口で目詰まりを起こさず、微小な修正箇所で広がらず、さらに熱硬化により諸耐性に優れた微小着色膜を形成することができ、好適に使用できる。また、単官能モノマーBとの相溶性が良好で、顔料分散安定性を保つことができる。一般式2:[一般式2中、D1~D6は、独立した置換基であり、-CH2OCH3、または-CH2OC4H9である。]具体的には、例えば以下の市販品が挙げられる。メラミン化合物Cとしては、D1~D6が-CH2OCH3の製品として、ニカラックMW-30M、ニカラックMW-30、ニカラックMW-22、およびニカラックMW-21以上日本カーバイド工業社製、並びに、サイメル300、サイメル301、サイメル303、およびサイメル350以上日本サイテックインダストリーズ社製等、D1~D6が-CH2OCH3および-CH2OC4H9の製品として、ニカラックMX-45、ニカラックMX-500、ニカラックMX-520、およびニカラックMX-43以上日本カーバイド工業社製、並びに、サイメル232、サイメル235、サイメル236、およびサイメル238以上日本サイテックインダストリーズ社製等、D1~D6が-CH2OC4H9の製品として、マイコート506以上日本サイテックインダストリーズ社製等のヘキサメチロールメラミンのフルアルキルエーテル化合物および/またはその部分縮合物の混合物平均重合度が1~3が挙げられる。D1~D6の内一つ以上が、-Hであるイミノタイプや、-CH2OHであるメチロールタイプや、D1~D6の内一つ以上がHおよびD1~D6の内一つ以上が-CH2OHであるイミノメチロールタイプは、反応性が高く、インキが経時で増粘して、ディスペンサ等の塗布媒体の吐出口が詰まる場合があるので好ましくない。メラミン化合物Cの平均重合度は、一般式2で表される熱硬化性メラミン化合物C1およびその部分縮合物の混合物C2を含むメラミン化合物Cの重量平均分子量を、一般式2で表される熱硬化性メラミン化合物C1の重量平均分子量で割った値である。平均重合度は、1.05より大きく2.60未満、より好ましくは、1.2~2.3が望ましい。1.05以下だと、ヘキサメチロールメラミンのフルアルキルエーテル化合物の純度が高すぎて結晶となり、単官能モノマーBとの相溶性が悪くなり好ましくない。2.60より大きいと、粘度が高くなり、ディスペンサ等の塗布媒体の吐出口が詰まる場合があるので好ましくない。メラミン化合物Cは、単官能モノマーB100重量部に対し、0.1重量部以上10重量部未満であることが好ましい。メラミン化合物Cが0.1重量部未満では、加熱による硬化性が不充分となる。また、メラミン化合物Cが10重量部以上では、紫外線による光重合開始剤の反応が不充分となる。有機溶剤D有機溶剤Dとしては、カラーフィルタ用インキ組成物に一般的に用いられるものを含むことができる。例えば1,2,3-トリクロロプロパン、1,3-ブタンジオール、1,3-ブチレングリコール、1,3-ブチレングリコールジアセテート、1,4-ジオキサン、2-ヘプタノン、2-メチル-1,3-プロパンジオール、3,5,5-トリメチル-2-シクロヘキセン-1-オン、3,3,5-トリメチルシクロヘキサノン、3-エトキシプロピオン酸エチル、3-メチル-1,3-ブタンジオール、3-メトキシ-3-メチル-1-ブタノール、3-メトキシ-3-メチルブチルアセテート、3-メトキシブタノール、3-メトキシブチルアセテート、4-ヘプタノン、m-キシレン、m-ジエチルベンゼン、m-ジクロロベンゼン、N,N-ジメチルアセトアミド、N,N-ジメチルホルムアミド、n-ブチルアルコール、n-ブチルベンゼン、n-プロピルアセテート、N-メチルピロリドン、o-キシレン、o-クロロトルエン、o-ジエチルベンゼン、o-ジクロロベンゼン、p-クロロトルエン、p-ジエチルベンゼン、sec-ブチルベンゼン、tert-ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n-アミル、酢酸n-ブチル、酢酸イソアミル、酢酸イソブチル、酢酸プロピル、および二塩基酸エステル等が挙げられ、これらを単独で若しくは混合して用いる。有機溶剤Dは揮発性が高いため、本発明のインキ組成物中に多量に含まれていると、乾燥による急激な増粘、収縮、および顔料分散不良等が原因となって、ディスペンサ等の塗布媒体の吐出口が詰まったり、修正部分が収縮したり、あるいはクラックが生じる等の問題がある。従って、インキ組成物中の有機溶剤の含有量は、できるだけ少なくすることが望ましいが、インキ粘度の調整を行うために高沸点の有機溶剤を添加する場合や、有機溶剤を含む原材料を使用する場合もあるので、0重量にすることは難しい。そのため、樹脂型分散剤やレベリング剤等の添加剤に含まれる有機溶剤や、粘度調整剤としての有機溶剤を考慮して、インキ組成物全量を基準100重量として、10重量までは含有することができる。多官能モノマーE多官能モノマーEとしては、ポリエチレングリコールジメタアクリレート、ネオペンチルグリコールジメタアクリレート、トリメチロールプロパンPO変性トリメタアクリレート、ペンタエリスリトールメタアクリレート、ペンタエリスリトールトリメタアクリレート、ペンタエリスリトールペンタメタアクリレート、ジペンタエリスリトールヘキサメタアクリレート、ジペンタエリスリトールペンタメタアクリレート等の各種アクリル酸エステルおよびメタクリル酸エステルが挙げられ、また、ウレタンメタアクリレート、ポリエステルメタアクリレート、およびエポキシメタアクリレート等を使用することができるが、必ずしもこれに限定されるものではない。また、これらを単独で若しくは混合して用いる。インキ組成物中に含まれる多官能モノマーEの量は、インキ組成物全量を基準100重量として、5重量以上、80重量以下であることが好ましい。多官能モノマーEの量が5重量未満では、流動性や硬化性を改善する十分な効果は得られ難く、また、80重量を上回ると、充分な色再現性が得られ難い。インキ組成物中に含まれるメラミン化合物Cおよび多官能モノマーEの合計は、インキ全量を基準100重量として、15重量以上85重量以下であることが好ましい。メラミン化合物Cおよび多官能モノマーEの合計が15重量未満では、流動性や硬化性を改善する十分な効果は得られ難く、また、85重量を上回ると、充分な色再現性が得られ難い。光重合開始剤F本発明のカラーフィルタ修正用インキ組成物は、光重合開始剤Fを含むことにより、紫外線等の活性エネルギー線による硬化が可能となる。このような活性エネルギー線による硬化は、熱による硬化と比較して短時間での硬化が可能となる利点がある。光重合開始剤Fとしては、4-フェノキシジクロロアセトフェノン、4-t-ブチル-ジクロロアセトフェノン、ジエトキシアセトフェノン、1-4-イソプロピルフェニル-2-ヒドロキシ-2-メチルプロパン-1-オン、1-ヒドロキシシクロヘキシルフェニルケトン、2-ベンジル-2-ジメチルアミノ-1-4-モルフォリノフェニル-ブタン-1-オンなどのアセトフェノン系化合物、ベンゾイン、ベンゾインメチルエーテル、ベンゾインエチルエーテル、ベンゾインイソプロピルエーテル、ベンジルジメチルケタールなどのベンゾイン系化合物、ベンゾフェノン、ベンゾイル安息香酸、ベンゾイル安息香酸メチル、4-フェニルベンゾフェノン、ヒドロキシベンゾフェノン、アクリル化ベンゾフェノン、4-ベンゾイル-4’-メチルジフェニルサルファイド、3,3’,4,4’-テトラt-ブチルパーオキシカルボニルベンゾフェノンなどのベンゾフェノン系化合物、チオキサントン、2-クロルチオキサントン、2-メチルチオキサントン、イソプロピルチオキサントン、2,4-ジイソプロピルチオキサントン、2,4-ジエチルチオキサントンなどのチオキサントン系化合物、2,4,6-トリクロロ-s-トリアジン、2-フェニル-4,6-ビストリクロロメチル-s-トリアジン、2-p-メトキシフェニル-4,6-ビストリクロロメチル-s-トリアジン、2-p-トリル-4,6-ビストリクロロメチル-s-トリアジン、2-ピペロニル-4,6-ビストリクロロメチル-s-トリアジン、2,4-ビストリクロロメチル-6-スチリル-s-トリアジン、2-ナフト-1-イル-4,6-ビストリクロロメチル-s-トリアジン、2-4-メトキシ-ナフト-1-イル-4,6-ビストリクロロメチル-s-トリアジン、2,4-トリクロロメチル-ピペロニル-6-トリアジン、2,4-トリクロロメチル4’-メトキシスチリル-6-トリアジンなどのトリアジン系化合物、1,2-オクタンジオン,1-4-フェニルチオフェニル-,2-O-ベンゾイルオキシム、O-アセチル-N-1-フェニル-2-オキソ-2-4’-メトキシ-ナフチルエチリデンヒドロキシルアミンなどのオキシムエステル系化合物、ビス2,4,6-トリメチルベンゾイルフェニルホスフィンオキサイド、2,4,6-トリメチルベンゾイルジフェニルホスフィンオキサイドなどのホスフィン系化合物、9,10-フェナンスレンキノン、カンファーキノン、エチルアントラキノンなどのキノン系化合物、ボレート系化合物、カルバゾール系化合物、イミダゾール系化合物、チタノセン系化合物などが用いられる。これらの光重合開始剤は1種または2種以上混合して用いることができる。これらの光重合開始剤Fのうち、塗膜の溶剤耐性とインキの安定性との両立の点から、アセトフェノン系化合物、オキシムエステル系化合物が特に好適である。光重合開始剤Fの含有量は、有機顔料A100重量部に対して、5~200重量部が好ましく、より好ましくは10~150重量部である。上記光重合開始剤Fには、増感剤を併用することができる。増感剤としては、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N,N-ジメチルパラトルイジン、4,4’-ビスジメチルアミノベンゾフェノン、4,4’-ビスジエチルアミノベンゾフェノン、4,4’-ビスエチルメチルアミノベンゾフェノンなどのアミン系化合物が挙げられる。これらの増感剤は、1種または2種以上混合して用いることができる。増感剤の含有量は、有機顔料A100重量部に対して、0.1~60重量部が好ましい。インキ組成物の製造方法本発明のカラーフィルタ修正用インキ組成物は、有機顔料Aを、単官能モノマーB、メラミン化合物C、有機溶剤D、および多官能モノマーEに分散、あるいは一部成分と分散した後、分散体を残りの成分および光重合開始剤Fと混合攪拌することにより製造することができる。有機顔料の分散は、三本ロールミル、二本ロールミル、サンドミル、ニーダー、アトライター等の各種分散手段を用いて行うことができる。有機顔料Aを顔料担体中に分散する際には、適宜、色素誘導体や、樹脂型顔料分散剤、界面活性剤等の分散助剤を用いることができる。分散助剤は、顔料の分散に優れ、分散後の顔料の再凝集を防止する効果が大きいので、分散助剤を用いて有機顔料を分散してなるインキ組成物を用いた場合には、透明性に優れたカラーフィルタが得られる。色素誘導体色素誘導体としては、有機顔料、アントラキノン、アクリドンまたはトリアジンに、塩基性置換基、酸性置換基、または置換基を有していても良いフタルイミドメチル基を導入した化合物があげられる。本発明においては、中でも顔料誘導体が好ましく、その構造は、下記一般式3で示される化合物である。一般式3:P-Lm[ただし、P:有機顔料残基L:塩基性置換基、酸性置換基、置換基を有していても良いフタルイミドメチル基を導入した化合物などm:1~4の整数である]色素誘導体は、例えば、特開昭63-305173号公報、特公昭57-15620号公報、特公昭59-40172号公報、特公昭63-17102号公報、又は特公平5-9469号公報等に記載されているものを使用でき、これらは単独で又は2種類以上を混合して用いることができる。色素誘導体の配合量は、有機顔料A100重量部に対し、好ましくは1~50重量部、更に好ましくは3~30重量部、最も好ましくは5~25重量部である。有機顔料A100重量部に対し、色素誘導体が1重量部未満であると分散性が悪くなる場合があり、50重量部を超えると耐熱性、耐光性が悪くなる場合がある。一般式3中、Pの有機顔料残基を構成する有機顔料としては、下記のようなものが挙げられる。例えば、ジケトピロロピロール系顔料、アゾ、ジスアゾ、及びポリアゾ等のアゾ系顔料;銅フタロシアニン、ハロゲン化銅フタロシアニン、及び無金属フタロシアニン等のフタロシアニン系顔料;アミノアントラキノン、ジアミノジアントラキノン、アントラピリミジン、フラバントロン、アントアントロン、インダントロン、ピラントロン、及びビオラントロン等のアントラキノン系顔料;キナクリドン系顔料;ジオキサジン系顔料;ペリノン系顔料;ペリレン系顔料;チオインジゴ系顔料;イソインドリン系顔料;イソインドリノン系顔料;キノフタロン系顔料;スレン系顔料;並びに、金属錯体系顔料等が挙げられる。樹脂型顔料分散剤樹脂型顔料分散剤としては、ポリウレタン、ポリアクリレート等のポリカルボン酸エステル、不飽和ポリアミド、ポリカルボン酸、ポリカルボン酸部分アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、並びにポリ低級アルキレンイミンと遊離のカルボキシル基を有するポリエステルとの反応により形成されたアミドやその塩等の油性分散剤;さらに、メタアクリル酸-スチレン共重合体、メタアクリル酸-メタアクリル酸エステル共重合体、スチレン-マレイン酸共重合体、ポリビニルアルコール、およびポリビニルピロリドン等の水溶性高分子系、ポリエステル系、変性ポリアクリレート系、エチレンオキサイド/プロピレンオキサイド付加化合物系、並びに燐酸エステル系等の水性分散剤等を挙げることができ、これらは、単独でまたは2種以上を混合して用いることができる。界面活性剤界面活性剤としては、ポリオキシエチレンアルキルエーテル硫酸塩、ドデシルベンゼンスルホン酸ナトリウム、スチレン-アクリル酸共重合体のアルカリ塩、ステアリン酸ナトリウム、アルキルナフタリンスルホン酸ナトリウム、アルキルジフェニルエーテルジスルホン酸ナトリウム、ドデシル硫酸モノエタノールアミン、ドデシル硫酸トリエタノールアミン、ドデシル硫酸アンモニウム、ステアリン酸モノエタノールアミン、ステアリン酸ナトリウム、ドデシル硫酸ナトリウム、スチレン-アクリル酸共重合体のモノエタノールアミン、およびポリオキシエチレンアルキルエーテルリン酸エステル等のアニオン性界面活性剤;ポリオキシエチレンオレイルエーテル、ポリオキシエチレンドデシルエーテル、ポリオキシエチレンノニルフェニルエーテル、ポリオキシエチレンアルキルエーテルリン酸エステル、ポリオキシエチレンソルビタンモノステアレート、およびポリエチレングリコールモノラウレート等のノニオン性界面活性剤;アルキル4級アンモニウム塩、およびそれらのエチレンオキサイド付加物等のカオチン性界面活性剤;アルキルジメチルアミノ酢酸ベタイン等のアルキルベタイン;並びに、アルキルイミダゾリン等の両性界面活性剤が挙げられ、これらは単独でまたは2種以上を混合して用いることができる。樹脂型分散剤、界面活性剤を添加する場合には、有機顔料A100重量部に対し、好ましくは0.1~55重量部、さらに好ましくは0.1~45重量部である。樹脂型分散剤、界面活性剤の配合量が、0.1重量部未満の場合には、添加した効果が得られ難く、配合量が55重量部より多いと、過剰な分散剤により分散に影響を及ぼすことがある。カラーフィルタ修正方法次に、本発明のインキ組成物を用いたカラーフィルタの修正方法について説明する。カラーフィルタの欠陥を修正するには、本発明のインキ組成物を針の先端に付着させて欠陥部分に接触、あるいは、ディスペンサまたは先端が微細なディスペンサに充填したインキ組成物を欠陥部分に押し出し、欠陥部分を被覆することにより行われる。カラーフィルタの欠陥修正は、欠陥部分を含む塗膜を取り除いた上で、インキ組成物を塗布することにより行うこともできる。本発明のインキ組成物は、紫外線照射により硬化させることができる。このような紫外線照射による硬化は、熱による硬化と比較して短時間での硬化が可能となる利点がある。また、溶剤耐性を高くするため、更にコンベクションオーブン、IRランプ、ハロゲンランプ、ホットプレート等により加熱硬化してもよい。以下に、実施例により、本発明をさらに詳細に説明するが、本発明はその要旨を超えない限り以下の実施例に限定されるものではない。なお、実施例中、部およびは、重量部および重量をそれぞれ表す。実施例1下記の組成の混合物を均一に攪拌混合した後、直径1mmのジルコニアビーズを用いて、アイガーミルアイガージャパン社製ミニモデルM-250MKIIで5時間分散した後、5μmのフィルタで濾過し、顔料組成物1を作製した。赤色顔料C.I.PigmentRed17723.0部チバジャパン社製CromophtalRedA2B黄色顔料C.I.PigmentYellow1397.0部BASF社製PALIOTOLYELLOWD1819樹脂型顔料分散剤3.0部ビックケミー社製Disperbyk-111単官能モノマー67.0部大阪有機化学社製ビスコート192ついで、下記の組成の混合物を均一になるように攪拌混合した後、1μmのフィルタで濾過し、実施例1のカラーフィルタ修正用インキ組成物1を作製した。顔料組成物140.0部メラミン化合物1.0部三和ケミカル社製ニカラックMW-30多官能モノマー49.0部東亞合成社製アロニックスM-400光重合開始剤3.0部チバジャパン社製イルガキュア907有機溶剤7.0部シクロヘキサノン実施例2~7および比較例1~7顔料組成物の組成および配合量を表1、カラーフィルタ修正用インキ組成物の組成および配合量を表2とする以外は、実施例1と同様にして、実施例2~7および比較例1~7のカラーフィルタ修正用インキ組成物を作製した。ここで、表1の有機顔料AのC.I.Pigmentナンバーは次の通りである。チバジャパン社製CROMOPHTALREDA2B:C.I.PigmentRed177BASF社製PALIOTOLYELLOWD1819:C.I.PigmentYellow139ランクセス社製E4GN:C.I.PigmentYellow150東洋インキ製造社製LIONOLGREEN6YK:C.I.PigmentGreen36東洋インキ製造社製LIONOLBLUEES:C.I.PigmentBlue15:6デグサ社製Printex75:C.I.PigmentBlack7表1の単官能モノマーは次の通りである。大阪有機化学社製ビスコート192:一般式1で表されるモノマーで、R1およびR3が-H、R2が-C2H4、nが1である。東亜合成社製アロニックスM-101:一般式1で表されるモノマーで、R1およびR3が-H、R2が-C2H4、nが2である。新中村化学社製NKエステルAMP-60G:一般式1で表されるモノマーで、R1およびR3が-H、R2が-C2H4、nが6である。1C/B重量部単官能モノマーB100重量部に対するメラミン化合物Cの含有量重量部2CE重量インキ組成物全量中の、メラミン化合物Cおよび多官能モノマーEの合計量重量ここで、表2のメラミン化合物は次の通りである。日本カーバイド工業社製ニカラックMW-30:一般式2で表される熱硬化性メラミン化合物において、D1~D6が-CH2OCH3である。日本カーバイド工業社製ニカラックMX-45:一般式2で表される熱硬化性メラミン化合物において、D1~D6が-CH2OCH3および-CH2OC4H9である。三井サイテック社製マイコート506:一般式2で表される熱硬化性メラミン化合物において、D1~D6が-CH2OC4H9である。日本カーバイド工業社製ニカラックMS-11:一般式2で表される熱硬化性メラミン化合物において、D1~D6が-CH2OCH3および-CH2OHであり、溶剤が40含まれている。また、表2の多官能モノマーEは次の通りである。東亞合成社製アロニックスM400:ジペンタエリスリトールペンタおよびヘキサアクリレートまた、表2の有機溶剤Dは次の通りである。シクロヘキサノンDEDG:ジエチレングリコールジエチルエーテルまた、表2の光重合開始剤Fは次の通りである。チバジャパン社製イルガキュア907:2-メチル-1-[4-メチルチオフェニル]-2-モルフォリノプロパン-1-オンアセトフェノン系光重合開始剤チバジャパン社製イルガキュア379:2-ジメチルアミノ-2-[4-メチルフェニルメチル]-1-[4-4-モルホリニルフェニル]-1-ブタノンアセトフェノン系光重合開始剤チバジャパン社製イルガキュアOXE02:エタン-1-オン,1-[9-エチル-6-2-メチルベンゾイル-9H-カルバゾール-3-イル],1-O-アセチルオキシムオキシムエステル系光重合開始剤黒金化成社製ビイミダゾール:2,2’-ビスo-クロロフェニル-4,5,4’5’-テトラフェニル-1,2’-ビイミダゾールイミダゾール系光重合開始剤実施例および比較例で得られたインキ組成物を、ガラスマイクロピペット図1:管内径260μm、吐出先端内径5μmに充填し、修正用に画素を四角く除去した部分に押し出し塗布した。塗布出来たものについてスポットUV照射機HOYA製EXECURE4000を用いて10秒露光して塗膜を得た。評価方法および評価ランクは次の通りである。結果を表3に示す。耐乾燥性図1のガラスマイクロピペットの先端が鋭角でない方からインキ組成物を投入し、吐出圧力0.1MPaで押し出し評価。○:吐出される×:インキ組成物が先端部から出る瞬間に目詰まりにより吐出不能液の広がり抑制評価および外観評価上述の押し出し可能なインキについて修正部分を光学顕微鏡で観察した。○:除去された部分のみにインキ組成物が完全に補充され、除去していない部分にまでインキ組成物がオーバーラップすることなく、修正部と未修正部の色度差も少ない×:除去された部分のみにインキ組成物を完全に補充すると、修正部と未修正部の色度差が目立つ耐溶剤性評価乾燥塗膜をイソプロピルアルコールに10分浸漬後の塗膜の変化を観察。○:不溶。△:一部シワが観察される。×:膨潤、溶解、あるいは色抜け。表3に示すように、本発明のインキ組成物は、図1に示すような先端が微細なディスペンサに充填して塗布する場合でも、耐乾燥性、液の広がり抑制評価、外観評価、溶剤耐性評価のいずれの評価結果も良好であった。イミダゾール系光重合開始剤を用いた実施例7では、溶剤浸漬で一部シワが観察されたが、実用上問題ない範囲であった。一般式1の単官能モノマーにおいて、nが6のものを使用した比較例1では、除去された部分のみにインキ組成物を完全に補充すると、修正部と未修正部の色度差が目立つようになった。メラミン化合物Cを含まない比較例2、メラミン化合物Cの量が多い比較例3、および多官能モノマーEを含まない比較例6では、硬化が不十分で溶剤耐性が不良であった。一般式2の熱硬化メラミン化合物において、D1~D6が-CH2OCH3および-CH2OHであるものを使用した比較例4では、インキ組成物が先端部から出る瞬間に目詰まりにより吐出不能となった。溶剤Dの量がインキ全量を基準として10重量を超える比較例5では、インキ組成物が先端部から出る瞬間に目詰まりにより吐出不能となった。光重合開始剤Fを含まない比較例7では、硬化が不充分で溶剤耐性が不良であった。"